(57)【要約】【課題】  白金との接触に起因する泡の発生を抑制するとともに、うねりが小さいガラスを作製可能なガラスの製造方法を提供する。【解決手段】  ガラス原料を溶融する溶融槽と、溶融されたガラス融液を攪拌する攪拌槽と、ガラス融液を成形する成形装置とを含み、攪拌槽と成形装置とが白金製の供給経路にて接続されたガラス製造装置において、前記供給経路が密閉構造であることを特徴とする。【選択図】図１
2007022868.tif 000002
【特許請求の範囲】
【請求項１】
ガラス原料を溶融する溶融槽と、溶融されたガラス融液を攪拌する攪拌槽と、ガラス融液を成形する成形装置とを含み、攪拌槽と成形装置とが白金製の供給経路にて接続されたガラス製造装置において、前記供給経路が密閉構造であることを特徴とするガラス製造装置。
【請求項２】
成形装置が板ガラス成形装置であることを特徴とする請求項１のガラス製造装置。
【請求項３】
成形装置がオーバーフローダウンドロー装置であることを特徴とする請求項１又は２のガラス製造装置。
【請求項４】
ガラス原料を溶融し、攪拌した後、白金製の供給経路でガラス融液を成形装置に供給し、成形するガラスの製造方法において、供給経路内のガラス融液を外部雰囲気と接することなく成形装置に供給することを特徴とするガラスの製造方法。
【請求項５】
板ガラス成形することを特徴とする請求項４のガラスの製造方法。
【請求項６】
オーバーフローダウンドロー法にて板ガラス成形することを特徴とする請求項４又は５のガラスの製造方法。
【発明の詳細な説明】
【技術分野】
【０００１】
本発明はガラスの製造装置及び製造方法に関するものであり、電子デバイス用板ガラス、特に液晶ディスプレイ用基板ガラスのような高い品質が求められるディスプレイ用基板ガラスの製造に好適なガラスの製造装置及び製造方法に関するものである。
【背景技術】
【０００２】
ガラスを工業的に生産する場合、ガラス原料を溶融し、清澄、攪拌した後、ガラス融液を成形装置に供給して所望の形状に成形する方法が一般的に用いられている。特に液晶ディスプレイの基板ガラスのような高品質が求められる板ガラスでは、製造装置からの汚染等によって表示欠陥となる異物や泡が発生しないように、清澄、攪拌、供給等の各工程を白金容器内で行っている。
【０００３】
ところが従来より、白金とガラス融液との接触に起因して泡が発生するという問題が指摘されている。この現象は電池現象と呼ばれ、ガラス融液−白金−雰囲気の三相が接する部分が存在し、ガラス融液の温度差や組成の濃淡が生じた場合に起こることが報告されている。（例えば非特許文献１）
そこでこの問題を解決すべく、特許文献１ではガラス融液と接する雰囲気を、酸素分圧の低い状態にする技術が提案されている。
【非特許文献１】“Ａｎ  Ｅｌｅｃｔｒｏｃｈｅｍｉｃａｌ  Ｔｈｅｏｒｙ  ｆｏｒ  Ｏｘｙｇｅｎ  Ｒｅｂｏｉｌ”    ｂｙ  Ｊ．  Ｈ．  Ｃｏｗａｎ，  Ｊｏｕｒｎａｌ  ｏｆ  Ｔｈｅ  Ａｍｅｒｉｃａｎ  Ｃｅｒａｍｉｃ  Ｓｏｃｉｅｔｙ，  Ｖｏｌ．４９，  Ｎｏ．１０
【特許文献１】特公昭４３−２１６４４号公報
【発明の開示】
【発明が解決しようとする課題】
【０００４】
特許文献１では、ガラス融液が白金と接する部位の雰囲気に、窒素、アルゴン、二酸化炭素等の不活性な気体を供給して酸素分圧を低下させ、白金との接触に起因する泡の発生を防止している。
【０００５】
ところが、この方法を利用してガラス、特に板ガラスを製造すると、ガラス表面に大きなうねりが発生することが確認された。うねりの高さが大きいと、特に液晶ディスプレイ等の基板用ガラスでは、成膜工程でパターンが断線したり、ショートしたりするという不具合を引き起こすことがある。なおここでいう「うねりの高さ」とは、板ガラス表面上の一定長さ（例えば２０ｍｍ）内における表面凹凸の高低差の最大値を意味する。
【０００６】
本発明の目的は、白金との接触に起因する泡の発生を抑制するとともに、うねりが小さいガラスを作製可能なガラスの製造方法を提供することである。
【課題を解決するための手段】
【０００７】
本発明者等は種々の検討を行った結果、ガラス融液上に不活性な気体を導入する上記特許文献１の方法では、導入される気体とガラス融液との温度差が大きいためにガラス融液の不均質を招き、ガラス表面のうねりが大きくなることに着目した。導入される気体の温度を溶融ガラスと同等になるように調節することも考えられるが、これを適用するには大がかりな装置が必要となり、現実的でない。そこで攪拌され均質化された後のガラス融液を、酸素含有雰囲気、即ち外部雰囲気と接しないようにしながら成形装置へ供給することにより、上記目的が達成できることを見いだし、本発明として提案するものである。
【０００８】
即ち、本発明のガラス製造装置は、ガラス原料を溶融する溶融槽と、溶融されたガラス融液を攪拌する攪拌槽と、ガラス融液を成形する成形装置とを含み、攪拌槽と成形装置とが白金製の供給経路にて接続されたガラス製造装置において、前記供給経路が密閉構造であることを特徴とする。
【０００９】
また本発明のガラスの製造方法は、ガラス原料を溶融し、攪拌した後、白金製の供給経路でガラス融液を成形装置に供給し、成形するガラスの製造方法において、供給経路内のガラス融液を外部雰囲気と接することなく成形装置に供給することを特徴とする。
【発明の効果】
【００１０】
本発明によれば、攪拌後の清浄なガラス融液が、酸素雰囲気と接することなく成形装置に供給されるため、白金との接触に起因する泡を減少させることができ、泡品位に優れたガラスを作製することができる。しかも不活性な気体をガラス融液上に導入する必要がないため、ガラスの品位に悪影響を及ぼすことがない。
【発明を実施するための最良の形態】
【００１１】
本発明において、白金接触に起因する泡が減少すると考えられる理由を説明する。
【００１２】
白金容器内では、ガラス融液−白金−雰囲気の三相が接する部分で以下の反応（反応Ａ）が生じて雰囲気中の酸素がガラス融液中に供給される。
【００１３】
反応Ａ：    １／２Ｏ2  （雰囲気中）  ＋  ２ｅ-  →  Ｏ2-
またこのとき消費される電子は、ガラス融液−白金界面で以下の反応（反応Ｂ）が起こることによって提供されると考えられる。その結果として白金界面で酸素泡が発生することになる。
【００１４】
反応Ｂ：    Ｏ2-  →  １／２Ｏ2  （酸素泡）＋  ２ｅ-
この現象は、一般に電池現象と呼ばれ、ガラス融液の温度差や濃度差がきっかけとなって生じると説明されている。
【００１５】
ところでガラス製品に混入する泡は、ガラス製造の様々な工程で発生するが、早い時期に生じた泡は、清澄、攪拌等の工程を通じて除去されやすい。これに対して成形直前、特に攪拌工程後に生じた泡は除去される機会が殆どなく、製品中に混入しやすい。そこで本発明では、攪拌後にガラス融液が雰囲気と接しないようにすることによって、この部分で反応Ａが起こらないようにしている。その結果、反応Ｂを防止することができ、攪拌工程後の酸素泡の発生を効果的に抑制することができる。
【００１６】
以下、本発明のガラス製造装置を詳述する。
【００１７】
本発明のガラス製造装置は、ガラス原料を溶融する溶融槽と、溶融されたガラス融液を攪拌する攪拌槽と、ガラス融液を成形する成形装置とを含む。また必要に応じてガラス融液を清澄する清澄槽や、ガラス融液を成形に適した状態に調節する調整槽等を設けてもよい。
【００１８】
溶融槽と攪拌槽、攪拌槽と成形装置のように各槽間は、それぞれ供給経路で接続されているが、本発明の装置では、ガラス融液の汚染を防止するために、少なくとも攪拌槽と成形装置とを結ぶ供給経路は白金製の容器で形成されている。また極めて高い品位が要求される液晶ディスプレイ用基板ガラス等の製造装置では、溶融槽より下流側は全て白金容器を使用することが望ましい。なお本発明において、「白金」とは、白金族元素又は白金族元素合金を意味する。また「容器」とは、内部にガラス融液を保持し、或いは移送する槽状、ポット状、パイプ状等種々の形態を含み、白金で成形されたもののみならず、少なくともガラス融液の接触部分が白金箔で内張されたものも含む。
【００１９】
攪拌槽と成形装置とを結ぶ白金製の供給経路は、密閉構造を有している。ここで密閉構造とは、ガラス融液が全く雰囲気と接しない容器構造（図１参照）であるか、或いは雰囲気と接しているとしてもその雰囲気が外部雰囲気と連通していない容器構造（図２参照）であることを意味する。このような構造によって、供給経路内を通過するガラス融液は、酸素の供給を殆ど受けることなく攪拌槽から成形装置へと移送される。なお攪拌槽が複数存在する場合、最終の攪拌槽と成形装置間の供給経路が密閉状態であればよい。
【００２０】
成形装置は特に限定されるものではないが、例えば板ガラス成形装置であることが好ましい。特に液晶ディスプレイ用基板ガラス等の高品位の板ガラスを得たい場合には、オーバーフローダウンドロー装置を採用することが望ましい。
【００２１】
次に本発明のガラスの製造方法を詳述する。この製造方法は、上記したようなガラス製造装置を採用することによって好適に実施できる。
【００２２】
本発明の方法は、ガラス原料を溶融する工程と、ガラス融液を攪拌する工程と、ガラス融液を成形する工程とを含む。また必要に応じてガラス融液を清澄する工程や、ガラス融液の状態を成形に適した状態に調節する調整工程等を設けてもよい。
【００２３】
各工程間のガラスの移送は、供給経路を用いて行うが、本発明の方法ではガラス融液の汚染を防止するために、少なくとも攪拌工程と成形工程とを結ぶ供給経路には白金製の容器を採用する。また極めて高い品位が要求される液晶ディスプレイ用基板ガラス等の製造においては、溶融工程より下流工程は全て白金容器内で行うことが望ましい。
【００２４】
白金製の供給経路にて攪拌工程から成形工程へガラス融液を移送する場合、ガラス融液が外部雰囲気と接しないようにすることが重要である。ここでガラス融液が外部雰囲気に接しないようにするとは、ガラス融液が全く雰囲気と接しない状態（図１参照）であるか、或いは雰囲気と接しているとしてもその雰囲気が外部雰囲気と連通していない状態（図２参照）であることを意味する。このような状態を保つことによって、酸素の供給を殆ど受けることなくガラス融液を攪拌工程から成形工程へ移送することができる。
【００２５】
成形工程では、種々の方法によってガラス融液を板ガラス等、所望の形状に成形することができる。特に液晶ディスプレイ用基板ガラス等の高品位の板ガラスを得たい場合には、オーバーフローダウンドロー法にて板ガラス成形することが望ましい。
【実施例】
【００２６】
以下、実施例を用いて本発明の方法を説明する。図３は、本発明方法を実施するためのガラス製造装置の一例を示している。図中、１は溶融槽、２は清澄槽、３は攪拌槽、４は調整槽、５は成形装置、６、７、８、９は接続管である。また溶融装置１及び成形装置５は耐火物にて作製されているが、それ以外の装置、即ち清澄槽２、攪拌槽３、供給槽４，接続管６、７、８、９はすべて白金製である。
【００２７】
溶融槽１は、接続管６を介して清澄槽２に接続されている。溶融槽１に供給されたガラス原料は、溶融槽１内で溶解、ガラス化される。その後、ガラス融液は接続管６を通って清澄槽２に導かれる。
【００２８】
清澄槽２は、接続管６を介して溶融槽１と、また接続管７を介して攪拌槽３と接続されている。溶融槽１から供給されたガラス融液は、清澄槽２内で脱泡、均質化される。その後、ガラス融液は接続管７を通って攪拌槽３へ導かれる。
【００２９】
攪拌槽３は、接続管７を介して清澄槽２と、また接続管８を介して調整槽４に接続されている。清澄槽２から導かれたガラス融液は、攪拌槽３内のスターラー１０で攪拌され、均質化される。その後、ガラス融液は接続管８を通って調整槽４に導かれる。
【００３０】
調整槽４は、接続管８を介して攪拌槽３と、また接続管９を介して成形装置５に接続されている。攪拌槽３から導かれたガラス融液は、調整槽４内で成形に適した温度、粘度に調整される。その後、ガラス融液は接続管９を通って成形装置５に導かれる。
【００３１】
成形装置５は、接続管９を介して調整槽４と接続されている。成形装置５としては、例えばオーバーフローダウンドロー装置等の板ガラス成形装置が採用される。調整槽４から導かれたガラス融液は、成形装置５によって所定の形状、例えば板ガラスに成形された後、図示しない取り出し装置により取り出される。
【００３２】
さらに上記のガラス製造装置は、攪拌槽３と成形装置５を結ぶ供給経路、即ち接続管８、調整槽４、及び接続管９が密閉構造となっている。つまり攪拌槽３を出たガラス融液は、外部雰囲気との接触がない状態で接続管８、調整槽４及び接続管９を通過し、成形装置５に供給される。なお従来のガラス製造装置は、当該供給経路が密閉構造を有しておらず、例えば調整槽４上部がガス抜き等のために開口している。
【００３３】
次に、上記ガラス製造装置を用いてガラスを製造する方法を説明する。
【００３４】
まずガラス原料を溶融装置１に供給し、ガラス原料を溶解、ガラス化する。続いてガラス融液を清澄槽２内で清澄し、攪拌槽３に導く。攪拌槽３では、ガラス融液をスターラー１０にて攪拌し均質化させる。ガラス溶融の初期で発生した泡の多くは、この清澄、攪拌工程を通して除去される。
【００３５】
続いて攪拌槽３から調整槽４にガラス融液を導き、成形に適した温度、粘度に調整し、成形装置５へ送る。このとき攪拌槽３から出たガラス融液は、密閉構造の接続管８、９及び調整槽４内を移動することになり、ガラス融液を外部雰囲気と接触させない状態で成形装置に供給できる。このため攪拌工程と成形工程との間で、白金との接触に起因する泡が発生しにくくなる。
【００３６】
その後、供給されたガラス融液を成形装置５にて板状に成形する。
【００３７】
なお、本実施例においては一つの工程を一つの装置（槽）で行う例を示したが、本発明はこれに限られるものではない。例えば一つの装置内で溶融工程、清澄工程が行われることもあれば、溶融工程を複数の溶融槽で行うこともある。
【産業上の利用可能性】
【００３８】
本発明の製造方法は、液晶ディスプレイ用基板等のディスプレイ用基板ガラスだけでなく、その他の電子デバイス用板ガラス、例えばＣＣＤやＬＤのカバーガラス等を製造する場合にも適用できる。
【図面の簡単な説明】
【００３９】
【図１】攪拌槽と成形装置を結ぶ供給経路の説明図である。
【図２】攪拌槽と成形装置を結ぶ供給経路の説明図である。
【図３】本発明を実施するためのガラス製造装置の一例を示す説明図である。
【符号の説明】
【００４０】
１  溶融槽
２  清澄槽
３  攪拌槽
４  調整槽
５  成形装置
６、７、８、９  接続管
１０  スターラー
【図１】
2007022868.tif 000003
【図２】
2007022868.tif 000004
【図３】
2007022868.tif 000005